(57)【要約】  【課題】  基材上に形成した保護層が剥離することなく、且つ空気中の水分や硫黄分、塩分などが反射層へ浸入することのない耐久性に優れた光学反射部材を提供する。  【解決手段】  保護層の材料として有機系材料を用いるとともに、基体の表面に形成したＡｇを主成分とする反射層と保護層との間に、少なくとも１層からなる透光性誘電体層を形成する。ここで、水分や塩分などの反射層への浸入を一層防止する観点から、前記保護層の材料としてはアクリル系樹脂が好ましい。また成形性や軽量化の観点から基体の材料としてプラスチックを用いてもよい【選択図】      図１
2007086118.tif 000002
【特許請求の範囲】
【請求項１】
基体の表面に、基体側から順に、Ａｇを主成分とする反射層、少なくとも１層からなる透光性誘電体層、有機系材料からなる保護層が形成されていることを特徴とする光学反射部材。
【請求項２】
前記保護層の材料がアクリル系樹脂である請求項１記載の光学反射部材。
【請求項３】
前記基体の材料がプラスチックである請求項１又は２記載の光学反射部材。
【請求項４】
前記基体と前記反射層との間に、酸化アルミニウム、酸化チタン、酸化アルミニウムと酸化ランタンの混合物、酸化チタンと酸化ランタンの混合物、酸化チタンと酸化タンタルの混合物からなる群から選択される密着層をさらに設けた請求項１〜３のいずれかに記載の光学反射部材。
【請求項５】
前記透光性誘電体層が、低屈折率層と高屈折率層を交互に積層した構成部分を有し、最外層を高屈折率層としたものである請求項１〜４のいずれかに記載の光学反射部材。
【請求項６】
前記高屈折率層の材料として、酸化チタン、酸化タンタル、酸化チタンと酸化ランタンの混合物、酸化チタンと酸化タンタルの混合物の少なくとも１つを用い、
前記低屈折率層の材料として、酸化ケイ素、酸化アルミニウム、酸化ケイ素と酸化アルミニウムの混合物の少なくとも１つを用いる請求項５記載の光学反射部材。
【請求項７】
請求項１〜６のいずれかに記載の光学反射部材を用いたことを特徴とする投影装置。
【発明の詳細な説明】
【技術分野】
【０００１】
本発明はＡｇを主成分とする反射層を備えた光学反射部材に関し、より詳細にはプロジェクタなどの光学機器に用いられる光学反射部材に関するものである。
【背景技術】
【０００２】
プロジェクターなどの光学機器では、光学反射部材を光路上に設けることが多い。これらの光学機器に用いられる光学反射部材では、明るい画像を得るために高反射率の反射面が要求されている。このような高反射率を有する反射面の材料としてはＡｇが知られている。Ａｇで形成された反射面は、可視光域全体で９８％という高い反射率を持つため、光学機器の反射鏡の材料としては最適である。
【０００３】
しかしＡｇは、空気中の水分や硫黄分、塩分などにより劣化し、光学反射部材の反射率が経時的に大幅に低下する問題がある。そこでＡｇ層の外側に保護層を設ける技術が提案されている。例えば特許文献１では、ガラス基板上にアルミニウム薄膜を形成し、その上に透明な塗料を塗布した保護膜を形成したプロジェクション方式テレビ用の反射鏡が提案されている。また特許文献２では、基板上に反射膜を形成し、反射膜の上面および側面を透明樹脂からなるトップコート層で覆った背面ミラーが提案されている。
【特許文献１】実開平06-69901号公報（特許請求の範囲）
【特許文献２】特開2004-361717号公報（特許請求の範囲）
【発明の開示】
【発明が解決しようとする課題】
【０００４】
しかしながら反射層上に保護層を直接形成すると、反射層と保護層の密着性が必ずしもよくないため、反射層と保護層との間で剥離が生じるおそれがある。また、保護層だけでは空気中の水分や硫黄分、塩分など浸入を完全に防ぐことは困難である。
【０００５】
本発明はこのような従来の問題に鑑みてなされたものであり、その目的とするところは、基材上に形成した保護層の密着度が高く、且つ空気中の水分や硫黄分、塩分などの反射層へ浸入を確実に防止する光学反射部材を提供することにある。
【０００６】
また本発明の目的は、耐久性に優れ、長期間にわたって鮮明な画像を投影できる投影装置を提供することにある。
【課題を解決するための手段】
【０００７】
本発明によれば、基体の表面に、基体側から順に、Ａｇを主成分とする反射層、少なくとも１層からなる透光性誘電体層、有機系材料からなる保護層が形成されていることを特徴とする光学反射部材が提供される。
【０００８】
ここで、水分や塩分などの反射層への浸入を一層防止する観点から、前記保護層の材料としてはアクリル系樹脂が好ましい。
【０００９】
また成形性や軽量化の観点から基体の材料としてプラスチックを用いてもよい。
【００１０】
また反射層の基体への密着性を向上させるとともに、基体側から反射層への水分などの浸入を防止する観点から、基体と反射層との間に、酸化アルミニウム、酸化チタン、酸化アルミニウムと酸化ランタンの混合物、酸化チタンと酸化ランタンの混合物、酸化チタンと酸化タンタルの混合物からなる群から選択される密着層をさらに設けるのが望ましい。
【００１１】
反射率を向上させるとともに、水分や塩分の反射層への浸入を一層防止する観点から、前記透光性誘電体層としては、低屈折率層と高屈折率層を交互に積層した構成部分を有し、最外層を高屈折率層としたものが好ましい。高屈折率層の材料としては、酸化チタン、酸化タンタル、酸化チタンと酸化ランタンの混合物、酸化チタンと酸化タンタルの混合物の少なくとも１つがこのましく、低屈折率層の材料としては、酸化ケイ素、酸化アルミニウム、酸化ケイ素と酸化アルミニウムの混合物の少なくとも１つが好ましい。なお、本明細書において高屈折率材料とは屈折率が１．９以上のものを意味し、低屈折率材料とは屈折率が１．７未満のものを意味するものとする。
【００１２】
また本発明によれば、前記の光学反射部材を用いたことを特徴とする投影装置が提供される。
【発明の効果】
【００１３】
本発明の光学反射部材では、保護層の材料として有機系材料を用いるとともに、基体の表面に形成したＡｇを主成分とする反射層と保護層との間に、少なくとも１層からなる透光性誘電体層を形成したので、保護層の密着度が高く、且つ空気中の水分や硫黄分、塩分などの反射層へ浸入が確実に防止される。
【００１４】
前記保護層の材料としてアクリル系樹脂を用いると、水分や塩分などの反射層への浸入が一層防止される。また前記基体の材料としてプラスチックを用いると、成形性に優れ軽量化が図れる。
【００１５】
また基体と反射層との間に、酸化アルミニウム、酸化チタン、酸化アルミニウムと酸化ランタンの混合物、酸化チタンと酸化ランタンの混合物、酸化チタンと酸化タンタルの混合物からなる群から選択される密着層をさらに設けると、反射層の基体への密着性が一層向上し、基体側から反射層への水分などの浸入も防止できるようになる。
【００１６】
前記透光性誘電体層として、低屈折率層と高屈折率層を交互に積層した構成部分を有し、最外層を高屈折率層とされた層構成とすると、光学反射部材の反射率が向上し、また水分や塩分の反射層への浸入が一層防止される。また高屈折率層の材料として、酸化チタン、酸化タンタル、酸化チタンと酸化ランタンの混合物、酸化チタンと酸化タンタルの混合物の少なくとも１つを用い、低屈折率層の材料として、酸化ケイ素、酸化アルミニウム、酸化ケイ素と酸化アルミニウムの混合物の少なくとも１つを用いると、耐久性が格段に向上する。
【００１７】
また本発明に係る投影装置では、前記の光学反射部材を用いるので、耐久性に優れ、長期間にわたって鮮明な画像を投影できるようになる。
【発明を実施するための最良の形態】
【００１８】
本発明に係る光学反射部材では、基体の表面に形成したＡｇを主成分とする反射層と、有機系材料からなる保護層との間に、少なくとも１層からなる透光性誘電体層を形成したことが大きな特徴の一つである。保護層と反射層との間に透光性誘電体層を設けることにより、保護層の密着性を向上させることができるようになる。また保護層に加えて透光性誘電体層をさらに形成することにより、空気中の水分や硫黄分、塩分などの反射層へ浸入が確実に防止されるようになる。
【００１９】
保護層と反射層との間に形成する透光性誘電体層の層構成および材質については特に限定はないが、反射率を向上させるとともに、水分や硫黄などの反射層への浸入を防止する観点から、低屈折率層と高屈折率層が交互に積層した構成部分を有し、最外層を高屈折率層としたものが好ましい。
【００２０】
高屈折率層の材料としては、酸化チタン、酸化タンタル、酸化チタンと酸化ランタンの混合物、酸化チタンと酸化タンタルの混合物の少なくとも１つが好ましい。低屈折率層の材料としては、水分や硫黄などに対する防壁性の高いものが好ましく、さらに光学反射性能を確保する観点から、積層する高屈折率層との屈折率差の大きいものが好ましい。前記の防壁性では、酸化ケイ素＜（酸化ケイ素と酸化アルミニウムの混合物）＜酸化アルミニウム＜（酸化アルミニウムと酸化ランタンの混合物）である。しかし、酸化アルミニウムと酸化ランタンの混合物は屈折率が１．７３と高いことから、この混合物を低屈折率層の材料として使用すると、反射率を可視光域全体で高くすることが難しくなるおそれがある。したがって、低屈折率層の材料としては、酸化ケイ素、酸化アルミニウム、酸化ケイ素と酸化アルミニウムの混合物の少なくとも１つが好ましい。
【００２１】
高屈折率層と低屈折率層の好適な組み合わせは、高屈折率層として酸化チタンと酸化タンタルの混合物層を用い、低屈折率層として酸化アルミニウム層又は酸化アルミニウムと酸化ケイ素の混合物層を用いる組み合わせである。これらの組み合わせが防壁性および耐久性に最も優れるからである。また低屈折率層と高屈折率層の繰り返し回数に特に限定はなく、１回であってもよいし２回以上であっても構わない。繰り返し回数を多くすれば高い反射率が得られる一方、生産性が低下しクラックが入りやすくなる。反射率と生産性をバランスから繰り返し回数は１回〜４回の範囲、すなわち透光性誘電体層の総数は２〜８層の範囲が好ましい。また、透光性誘電体層の最下層、すなわち反射層と接する誘電体層としては酸化アルミニウム層が好ましい。反射層と接する誘電体層を酸化アルミニウム層とすることによって、透光性誘電体層全体の硬さを向上させることができるからである。
【００２２】
透光性誘電体層の形成方法については特に限定はなく、例えば真空蒸着法やＩＡＤ（Ion Assisted Deposition）法やＩＰ（Ion Plating）法、ＣＶＤ（Chemical Vapor Deposition）法、スパッタリング法などの従来公知の方法を用いることができる。この中でも、ＩＡＤ法によって透光性誘電体層を形成することが推奨される。ＩＡＤ法によれば層が緻密となり耐久性が向上するからである。
【００２３】
保護層の材料としては有機系材料であり、より好ましくはアクリル系樹脂である。市販されているものとしては例えば「セイカビームＤＰ−１０」（大日精化工業社製）が挙げられる。保護層の厚さとしては特に限定はないが、所期の効果を得るためには０．５〜５μｍの範囲が好ましい。また曲面反射面の形状は光学系の結像特性に大きく影響することから、保護層の層厚は均一であることが好ましい。このような観点から保護層の層厚は０．５〜２μｍの範囲がより好ましい。保護層の形成方法としては、ディップコート法、スピンコート法、スプレーコート法、フローコーター法など従来公知の方法を用いることができるが、層厚制御性および生産性の点からディップコート法が望ましい。またディップコート法によれば光学反射部材全面が保護層で被覆されるため、反射層への外部からの浸入が完全に阻止される。
【００２４】
本発明で使用する基板の形状に特に限定はなく、リアプロジェクションテレビに使用する反射ミラーなどの曲面反射面を有するものであっても構わない。基板の材料としては特に限定はなく、プラスチック製であってもよいしガラス製であっても構わない。成形性及び軽量化の点ではプラスチック製が好ましい。中でも、吸湿性が低く、耐熱性および射出成形性に優れるシクロオレフィン樹脂が好適である。シクロオレフィン樹脂としては、市販されているものとして例えば日本ゼオン社製の「ゼオネックス（登録商標）」、「ゼオノア（登録商標）」や三井化学社製の「アペル（登録商標）」などが挙げられる。
【００２５】
反射層の基体への密着性を向上させるとともに、基体側から反射層への水分などの浸入を防止する観点から、基体と反射層の間に密着層をさらに設けてもよい。密着層の材料としては、酸化アルミニウム、酸化チタン、酸化アルミニウムと酸化ランタンの混合物、酸化チタンと酸化ランタンの混合物、酸化チタンと酸化タンタルの混合物が挙げられる。密着層の形成方法としては、前記と同様に、真空蒸着法やＩＡＤ（Ion Assisted Deposition）法やＩＰ（Ion Plating）法、ＣＶＤ（Chemical Vapor Deposition）法、スパッタリング法などの従来公知の方法が挙げられる。この中でも、ＩＡＤ法によって密着層を形成することが推奨される。ＩＡＤ法によれば層が緻密となり耐久性が向上するからである。
【００２６】
基体の材料としてシクロオレフィン樹脂を用いた場合には、反射層にクラックが入りやすいという問題があるが、密着層として、酸化アルミニウムと酸化ランタンの混合物層を用いると、この問題が抑えられる。この場合、酸化アルミニウムと酸化ランタンの混合物層の層厚を１０〜１２０ｎｍの範囲とするのが望ましい。この混合物層の層厚が１０ｎｍ未満であると基材側からＡｇ層への水分等の浸入を十分に防止できない一方、層厚が１２０ｎｍを超えるとＡｇ層にクラックが発生するからである。前記混合物層のより好ましい層厚は３０〜６０ｎｍの範囲である。
【００２７】
またこの混合物層における酸化ランタンの含有割合は６０〜８０ｗｔ％の範囲が好ましい。酸化ランタンの含有割合が６０ｗｔ％未満であると、塩水噴霧試験をはじめとする信頼性試験に対する耐久性が不十分となるおそれがある一方、酸化ランタンの含有割合が８０ｗｔ％を超えると、膜にクラックが発生するおそれがあるからである。
【００２８】
Ａｇを主成分とする反射層の層厚は１００ｎｍ以上が好適である。層厚が１００ｎｍ未満であると可視光域で十分な反射率が得られないおそれがあるからである。生産性などを考慮すると反射層の層厚は１２０〜１７０ｎｍの範囲が好ましい。また反射層であるＡｇ層の形成方法については特に限定はなく、例えば真空蒸着法やスパッタリング法などの従来公知の方法を用いることができるが、成膜時にＡｇをイオン化させる形成方法が好適である。Ａｇをイオン化させることでＡｇ層の表面が滑らかになると同時に緻密になって耐久性が向上するからである。
【００２９】
本発明に係る光学反射部材は、例えばプロジェクタに用いる曲面反射ミラーとして使用できる。図１９に、本発明の光学反射部材を曲面反射ミラーとして用いた背面投写型画像投影装置(リアプロジェクター)におけるリアプロジェクション光学系の概略構成図を示す。
【００３０】
図１９のリアプロジェクタ光学系は、表示パネルの画像表示面を縮小側のパネル表示面(Ｉ１)として、そのパネル表示面(Ｉ１)の２次元画像をスクリーン面(不図示)上に拡大投影する投影光学系を備えている。表示パネルとしては、例えば、反射型液晶パネル，透過型液晶パネル，ＤＭＤ(Digital Micromirror Device)等の表示素子が用いられる。またパネル表示面(Ｉ１)は、ランプ(不図示)から発せられたのち照明光学系(不図示)を通過した照明光によって照明される。その照明によりパネル表示面(Ｉ１)から出射した投影光は、投影光学系等によってスクリーン面(不図示)に導かれる。投影画像をカラー化する場合には、３枚の表示パネルを用いてクロスダイクロイックプリズム等で色合成する３板式の構成、時分割に画像を表示する単板式の構成、あるいは表示パネル上にマイクロレンズアレイを用いた単板式の構成を採用すればよい。
【００３１】
図１９に示す投影光学系は、パネル表示面(Ｉ１)側から順に、第１〜第３ミラー(Ｍ１〜Ｍ３)を備えている。なお、図中の絞り位置(ＳＴ)は仮想絞り面に相当する。第１〜第３ミラー(Ｍ１〜Ｍ３)はすべて曲面反射ミラーであり、それらの反射面はすべて自由曲面から成っている。パネル表示面(Ｉ１)から出射した投影光は、投影光学系を構成している３枚の曲面反射ミラーで反射された後、不図示の平面反射ミラーによって光路が２回折り返されて、不図示のスクリーン面に到達する。
【実施例】
【００３２】
以下、実施例に基づいて本発明をさらに詳細に述べる。なお、下記実施例は本発明を何ら制限するものではなく、前後記の趣旨を逸脱しない範囲で変更実施することは本発明の技術的範囲に包含される。
【００３３】
（実施例１〜８、比較例１〜１０）
基体材料として、シクロオレフィン樹脂である「ゼオノア（登録商標）」（日本ゼオン社製）又は光学ガラスである「ＢＫ７」を用い、各層材料として表１に示すものを用いて、図１〜図１８に示す層構成の反射ミラーを作製した。シクロオレフィン樹脂製の基体形状は、外形サイズ１００ｍｍ×８８ｍｍ、反射面サイズ７８ｍｍ×７３ｍｍ、深さ１ｍｍの凹面であった。ガラス製の基体形状は、４０ｍｍ角の凸面鏡で、反射面内に回転対称軸の存在しない軸外し非球面であり、面の高低差は約１０ｍｍであった。
【００３４】
Ａｇ層と保護層以外の層は、電子ビーム蒸着法にて酸素ガスを導入しながら成膜を行った。Ａｇ層は、酸素ガスの導入なしの状態で抵抗加熱蒸着にて成膜した。いずれも基板加熱は行わなかった。そして保護層は、ディップコート液（「セイカビームＤＰ−１０」大日精化社製）に浸漬した後、所定の層厚となるように所定の引き上げ速度で引き上げた。なお、ディップコート液は比重０．９ｇ／ｃｃ（液温１６℃）を維持するように管理した。具体的な引き上げ速度及び層厚は表２に示す通りである。そして、オーブンにて６０℃で１分間乾燥させ、５ｍＷ／ｃｍ2の紫外光（高圧水銀灯）を１２０ｓｅｃ照射して硬化形成した。作製したこれらの反射ミラーについて下記評価試験を行った。結果を表３に示す。なお、基体とＡｇ層（反射層）の間の層が密着層で、Ａｇ層と保護層の間の層が透光性誘電体層である。
【００３５】
（テープ剥離試験）
保護層に粘着テープ（ニチバン社製「ＬＰ−２４」幅２４ｍｍ）を指でこすりつけて完全に貼り付けた後、すぐに直角方向に急激に引き剥がす。その際、保護層の剥がれなかった場合を良好とした。
【００３６】
（高温高湿試験）
作製した反射ミラーを、温度６０℃、湿度９０％ＲＨの環境下に１６８ｈ（７日間）放置した後、その外観を目視にて評価すると共に、反射率を測定した。
【００３７】
（塩水噴霧試験）
「MIL-M-13508C」に準拠して試験を行った。具体的には、作製した反射ミラーに対して、５％ＮａＣｌ水溶液を温度３５℃の環境下で２４ｈ噴霧した後、前記と同様に、その外観を目視にて評価すると共に、反射率を測定した。
【００３８】
なお、外観評価における異常内容の詳細は次のとおりである。「層はがれ」：試験後に層が基材から浮いている（わずかに離れている）ような状態になり、触れると層がなくなる、「白濁」：Ａｇが凝集し、層表面がざらついた（散乱した）状態で白く見える、「クモリ」：白濁の軽微なものであって、反射はするが層表面が少し白っぽく見える。「ピンホール多数」：反射ミラーを通して蛍光灯などの光を見たときに、針穴ほどの穴から光が点状に多数漏れて見える。
【００３９】
【表１】
2007086118.tif 000003
【００４０】
【表２】
2007086118.tif 000004
【００４１】
【表３】
2007086118.tif 000005
外観評価                                反射率
「○」異常なし                          「○」反射率の低下なし
「△」注視すると異常あり                「△」反射率が２％未満低下
「×」明らかな異常あり                  「×」反射率が２％以上低下
【００４２】
表３から明らかなように、本発明の光学反射部材である実施例１〜８の反射ミラーは、テープ剥離試験において層の剥離は見られず、また高温高湿試験および塩水噴霧試験後において外観に異常はなく、また反射率の低下も無かった。また、ここでは実験結果を示していないが、樹脂製の基体として１５０ｍｍ×１１０ｍｍの凸面鏡（鞍状の自由曲面、面の高低差約１８ｍｍ）を使用した場合でも、層厚２μｍ以下の保護層を形成することでき、テープ剥離試験、高温高湿試験、塩水噴霧試験に対しても良好な結果が得られた。
【００４３】
これに対して、Ａｇ層上に透光性誘電体層を設け保護層は設けなかった比較例１〜８の反射ミラーでは、テープ剥離試験において層の剥離は見られなかったものの、高温高湿試験後にピンホールが発生したり、「白濁」や「クモリ」が見られた。また、反射率が低下するものもあった。また塩水噴霧試験後には「層はがれ」や「白濁」、「クモリ」が発生し、反射率も低下した。Ａｇ層上に透光性誘電体層を設けずに保護層を直接設けた比較例９及び比較例１０の反射ミラーではテープ剥離試験において層の剥離が見られた。このため、これらの反射ミラーについては、高温高湿試験および塩水噴霧試験は行わなかった。
【図面の簡単な説明】
【００４４】
【図１】実施例１の反射ミラーの層構成を示す概説図である。
【図２】実施例２の反射ミラーの層構成を示す概説図である。
【図３】実施例３の反射ミラーの層構成を示す概説図である。
【図４】実施例４の反射ミラーの層構成を示す概説図である。
【図５】実施例５の反射ミラーの層構成を示す概説図である。
【図６】実施例６の反射ミラーの層構成を示す概説図である。
【図７】実施例７の反射ミラーの層構成を示す概説図である。
【図８】実施例８の反射ミラーの層構成を示す概説図である。
【図９】比較例１の反射ミラーの層構成を示す概説図である。
【図１０】比較例２の反射ミラーの層構成を示す概説図である。
【図１１】比較例３の反射ミラーの層構成を示す概説図である。
【図１２】比較例４の反射ミラーの層構成を示す概説図である。
【図１３】比較例５の反射ミラーの層構成を示す概説図である。
【図１４】比較例６の反射ミラーの層構成を示す概説図である。
【図１５】比較例７の反射ミラーの層構成を示す概説図である。
【図１６】比較例８の反射ミラーの層構成を示す概説図である。
【図１７】比較例９の反射ミラーの層構成を示す概説図である。
【図１８】比較例１０の反射ミラーの層構成を示す概説図である。
【図１９】本発明の光学反射部材を用いたプロジェクタの概説図である。
【符号の説明】
【００４５】
Ｉ１    パネル表示面
Ｍ１〜Ｍ３    第１〜第３ミラー（曲面反射ミラー）
【図１】
2007086118.tif 000006
【図２】
2007086118.tif 000007
【図３】
2007086118.tif 000008
【図４】
2007086118.tif 000009
【図５】
2007086118.tif 000010
【図６】
2007086118.tif 000011
【図７】
2007086118.tif 000012
【図８】
2007086118.tif 000013
【図９】
2007086118.tif 000014
【図１０】
2007086118.tif 000015
【図１１】
2007086118.tif 000016
【図１２】
2007086118.tif 000017
【図１３】
2007086118.tif 000018
【図１４】
2007086118.tif 000019
【図１５】
2007086118.tif 000020
【図１６】
2007086118.tif 000021
【図１７】
2007086118.tif 000022
【図１８】
2007086118.tif 000023
【図１９】
2007086118.tif 000024